(57)【要約】【課題】耐電圧特性を大幅に向上させると共に、高融点の鉛フリー半田に対応可能な固体電解コンデンサを提供する。【解決手段】弁金属からなる陰極箔と、表面に酸化皮膜を形成した弁金属からなる陽極箔を備えたコンデンサ素子と、このコンデンサ素子に重合性モノマーと酸化剤を含浸して形成した導電性ポリマーからなる固体電解質層とを備えた固体電解コンデンサにおいて、重合性モノマー及び酸化剤を含浸するための溶液に、所定量のスルホランを添加し、その後熱処理を行う。【特許請求の範囲】
【請求項１】
弁金属からなる陰極箔と、表面に酸化皮膜を形成した弁金属からなる陽極箔を備えたコンデンサ素子と、前記コンデンサ素子に重合性モノマーと酸化剤を含浸して形成した導電性ポリマーからなる固体電解質層とを備えた固体電解コンデンサにおいて、
前記重合性モノマー及び酸化剤を含浸するための溶液に、所定量のスルホランを添加したことを特徴とする固体電解コンデンサ。
【請求項２】
前記重合性モノマーが、チオフェン誘導体であることを特徴とする請求項１に記載の固体電解コンデンサ。
【請求項３】
前記チオフェン誘導体が、３，４−エチレンジオキシチオフェンであることを特徴とする請求項２に記載の固体電解コンデンサ。
【発明の詳細な説明】
【０００１】
【発明の属する技術分野】
本発明は、固体電解コンデンサに係り、特に、耐電圧特性を大幅に向上した固体電解コンデンサに関する。
【０００２】
【従来の技術】
タンタルあるいはアルミニウム等のような弁作用を有する金属を利用した電解コンデンサは、陽極側対向電極としての弁作用金属を焼結体あるいはエッチング箔等の形状にして誘電体を拡面化することにより、小型で大きな容量を得ることができることから、広く一般に用いられている。特に、電解質に固体電解質を用いた固体電解コンデンサは、小型、大容量、低等価直列抵抗であることに加えて、チップ化しやすく、表面実装に適している等の特質を備えていることから、電子機器の小型化、高機能化、低コスト化に欠かせないものとなっている。
【０００３】
この種の固体電解コンデンサにおいて、小型、大容量用途としては、一般に、アルミニウム等の弁作用金属からなる陽極箔と陰極箔をセパレータを介在させて巻回してコンデンサ素子を形成し、このコンデンサ素子に駆動用電解液を含浸し、アルミニウム等の金属製ケースや合成樹脂製のケースにコンデンサ素子を収納し、密閉した構造を有している。なお、陽極材料としては、アルミニウムを初めとしてタンタル、ニオブ、チタン等が使用され、陰極材料には、陽極材料と同種の金属が用いられる。
【０００４】
また、固体電解コンデンサに用いられる固体電解質としては、二酸化マンガンや７、７、８、８−テトラシアノキノジメタン（ＴＣＮＱ）錯体が知られているが、近年、反応速度が緩やかで、かつ陽極電極の酸化皮膜層との密着性に優れたポリエチレンジオキシチオフェン（以下、ＰＥＤＴと記す）等の導電性ポリマーに着目した技術（特許文献１参照）が存在している。
【０００５】
このような巻回型のコンデンサ素子にＰＥＤＴ等の導電性ポリマーからなる固体電解質層を形成するタイプの固体電解コンデンサは、以下のようにして作製される。まず、アルミニウム等の弁作用金属からなる陽極箔の表面を塩化物水溶液中での電気化学的なエッチング処理により粗面化して、多数のエッチングピットを形成した後、ホウ酸アンモニウム等の水溶液中で電圧を印加して誘電体となる酸化皮膜層を形成する（化成）。陽極箔と同様に、陰極箔もアルミニウム等の弁作用金属からなるが、その表面にはエッチング処理を施すのみである。
【０００６】
このようにして表面に酸化皮膜層が形成された陽極箔とエッチングピットのみが形成された陰極箔とを、セパレータを介して巻回してコンデンサ素子を形成する。続いて、修復化成を施したコンデンサ素子に、３，４−エチレンジオキシチオフェン（以下、ＥＤＴと記す）等の重合性モノマーと酸化剤溶液をそれぞれ吐出し、あるいは両者の混合液に浸漬して、コンデンサ素子内で重合反応を促進し、ＰＥＤＴ等の導電性ポリマーからなる固体電解質層を生成する。その後、このコンデンサ素子を有底筒状の外装ケースに収納して固体電解コンデンサを作成する。
【０００７】
【特許文献１】
特開平２−１５６１１号公報
【特許文献２】
特開平１０−３４０８３１号公報
【特許文献３】
特開２０００−５８３８９号公報
【０００８】
【発明が解決しようとする課題】
ところで、近年、上述したような固体電解コンデンサが車載用として用いられるようになってきている。通常、車載用回路の駆動電圧は１２Ｖであり、固体電解コンデンサには２５Ｖの高耐電圧が要求される。
しかしながら、上述したような従来の製造方法によりこのような高耐電圧品を製造した場合、エージング工程でショートが発生する割合が高く、歩留まりが低いという欠点があった。
【０００９】
また、導電性ポリマーを固体電解質として用いる場合、重合反応後に残存するモノマーや溶媒を除去するために、通常は、高温で重合反応を行ったり、重合後に熱処理を行っていた（特許文献２、特許文献３参照）。特に、高温下におかれる半田リフローを行う場合、これらの残存物が蒸発することによって電気特性の低下や開弁が起こるため、高温での重合や重合後の熱処理は重要である。しかしながら、２５Ｖ級の高耐電圧品の開発を行うなかで、上記の熱処理温度が高すぎると耐電圧が低下することが判明した。
【００１０】
また、近年環境問題から高融点の鉛フリー半田が用いられるようになり、半田リフロー温度が２００〜２２０℃から２３０〜２７０℃へと更に高温化している。このように高温でのリフローを行うと、電解質層の熱劣化又は結晶化によるものと思われるが、耐電圧が低下するという問題点があった。
【００１１】
これに対応するために、陽極箔の化成電圧を向上させて固体電解コンデンサの耐電圧を向上させる試みがあるが、固体電解コンデンサの場合、一定の化成電圧以上の陽極箔を用いても、固体電解コンデンサの耐電圧は上昇しないという問題点があった。
なお、このような問題点は、重合性モノマーとしてＥＤＴを用いた場合に限らず、他のチオフェン誘導体、ピロール、アニリン等を用いた場合にも同様に生じていた。
【００１２】
本発明は、上述したような従来技術の問題点を解決するために提案されたものであり、その目的は、耐電圧特性を大幅に向上させると共に、高融点の鉛フリー半田に対応可能な固体電解コンデンサを提供することにある。
【００１３】
【課題を解決するための手段】
本発明者は、上記課題を解決すべく、耐電圧特性を大幅に向上させ、高融点の鉛フリー半田に対応可能な固体電解コンデンサを得るべく鋭意検討を重ねた結果、本発明を完成するに至ったものである。
すなわち、重合性モノマー及び／又は酸化剤を含浸するための溶液に、所定量のスルホランを添加することにより、良好な結果が得られたものである。
【００１４】
（固体電解コンデンサの製造方法）
エッチング処理を施した弁金属箔を化成液中で電圧印加して金属箔表面に誘電体酸化皮膜を形成し、この箔を所定の大きさに切断して陽極箔として用いる。また、陰極箔にはエッチング箔を用いるが、化成による酸化皮膜を形成していないものや、化成液中で電圧印加して数Ｖの誘電体酸化皮膜を形成したものを用いる。このように形成した陽極箔と陰極箔にそれぞれ外部接続用の端子を接続し、セパレータを介して巻回してコンデンサ素子を形成した後、コンデンサ素子を化成液に浸漬して電圧印加して修復化成を行う。その後、コンデンサ素子を乾燥させる。なお、陽極箔と陰極箔をセパレータを介して巻回してコンデンサ素子を形成しているが、陽極箔及び陰極箔を積層しても良い。
【００１５】
これらのコンデンサ素子に、スルホランを５ｗｔ％以下添加した重合性モノマー及び酸化剤を含浸するための溶液を含浸し、コンデンサ素子内で導電性ポリマーの重合反応を発生させ、固体電解質層を形成する。この場合、２０〜１６０℃の範囲内であって、少なくとも１００〜１６０℃の範囲の熱処理を行う。詳しくは、２０〜９０℃で１回目の熱処理を行い、続いて、１００〜１６０℃で２回目の熱処理を行う。そして、このコンデンサ素子を外装ケースに挿入し、開口端部に封口ゴムを装着して、加締め加工によって封止した後、エージングを行い、固体電解コンデンサを形成する。
【００１６】
（スルホランの添加について）
コンデンサ素子に重合性モノマー及び酸化剤を含浸するための溶液として、重合性モノマー溶液及び酸化剤溶液と、それらの混合溶液があり、スルホランの添加量は、これらコンデンサ素子に含浸する溶液の５ｗｔ％以下が望ましい。重合性モノマー溶液及び酸化剤溶液の場合は、各溶液にスルホランを５ｗｔ％以下添加しても良いし、一方の溶液のみに添加しても良く、該両溶液全体の５ｗｔ％以下であれば良い。
【００１７】
スルホランの添加量が、酸化剤溶液及び重合性モノマー溶液において、又は混合溶液において５ｗｔ％を超えると、コンデンサ素子に含浸した上記溶液の一部が吹き出してしまい、導電性ポリマーがコンデンサ素子より吹き出して形成され、その結果、外装ケースへの収納不良が生じてしまうためである。
【００１８】
（熱処理温度）
酸化剤溶液及びモノマー溶液を含浸したコンデンサ素子に、２０〜１６０℃の範囲内であって、少なくとも１００〜１６０℃の範囲の熱処理を行う。この熱処理の温度及び時間は、上記溶媒の種類、工程時間等により任意だが、必要に応じて異なる温度に設定しても良く、また、順次高温となるように設定しても良い。この場合、順次段階的に温度を上げることになるが、暫時温度を上げても良い。
【００１９】
そして、低温度にて熱処理を開始することがコンデンサ素子中の重合反応を良好に進めるため、２０〜９０℃、３０分の１回目の熱処理を行い、続いて、１００〜１６０℃、好ましくは１００〜１２０℃、６０分の２回目の熱処理を行い、コンデンサ素子内で導電性ポリマーの重合反応を発生させ、固体電解質層を形成する。熱処理時間は１０分から３時間がよく、好ましくは３０分から１２０分がよい。２回目の熱処理温度を１００〜１２０℃とすることで、耐電圧を４１Ｖまで高めることができ、定格電圧３５ＷＶの製品を製造することが可能となる。
【００２０】
なお、２回目以降の熱処理温度が１６０℃を超えた場合には、耐電圧への寄与は少なかった。また、２回目以降の熱処理温度が１００℃を下回ると、重合反応が不十分となり、静電容量が大幅に減り、またＥＳＲ特性も悪くなる。
【００２１】
（ＥＤＴ及び酸化剤）
重合性モノマーとしてＥＤＴを用いた場合、コンデンサ素子に含浸するＥＤＴとしては、ＥＤＴモノマーを用いることができるが、ＥＤＴと揮発性溶媒とを１：０〜１：３の体積比で混合したモノマー溶液を用いることもできる。
前記揮発性溶媒としては、ペンタン等の炭化水素類、テトラヒドロフラン等のエーテル類、ギ酸エチル等のエステル類、アセトン等のケトン類、メタノール等のアルコール類、アセトニトリル等の窒素化合物等を用いることができるが、なかでも、メタノール、エタノール、アセトン等が好ましい。
【００２２】
また、酸化剤としては、エタノールに溶解したパラトルエンスルホン酸第二鉄、過ヨウ素酸もしくはヨウ素酸の水溶液を用いることができ、酸化剤の溶媒に対する濃度は４０〜６５ｗｔ％が好ましく、４５〜５７ｗｔ％がより好ましい。酸化剤の溶媒に対する濃度が高い程、ＥＳＲは低減する。なお、酸化剤の溶媒としては、上記モノマー溶液に用いた揮発性溶媒を用いることができ、なかでもエタノールが好適である。酸化剤の溶媒としてエタノールが好適であるのは、蒸気圧が低いため蒸発しやすく、残存する量が少ないためであると考えられる。
【００２３】
（含浸方法）
酸化剤溶液及び重合性モノマーの含浸方法としては、（１）コンデンサ素子をモノマー溶液に浸漬→引き上げて溶媒を蒸発→酸化剤溶液に浸漬→酸化剤溶液の溶媒を蒸発させると共に重合させる方法、（２）コンデンサ素子にモノマー溶液を吐出→溶媒を蒸発一酸化剤溶液を吐出→酸化剤溶液の溶媒を蒸発させると共に重合させる方法、（３）コンデンサ素子をモノマー又はモノマー溶液と酸化剤溶液とを混合した溶液に浸漬→引き上げる→溶媒を蒸発させると共に重合させる方法のいずれを用いても良い。
【００２４】
（修復化成の化成液）
修復化成の化成液としては、リン酸二水素アンモニウム、リン酸水素二アンモニウム等のリン酸系の化成液、ホウ酸アンモニウム等のホウ酸系の化成液、アジピン酸アンモニウム等のアジピン酸系の化成液を用いることができるが、なかでも、リン酸二水素アンモニウムを用いることが望ましい。また、浸漬時間は、５〜１２０分が望ましい。
【００２５】
（他の重合性モノマー）
本発明に用いられる重合性モノマーとしては、上記ＥＤＴの他に、ＥＤＴ以外のチオフェン誘導体、アニリン、ピロール、フラン、アセチレンまたはそれらの誘導体であって、所定の酸化剤により酸化重合され、導電性ポリマーを形成するものであれば適用することができる。なお、チオフェン誘導体としては、下記の構造式のものを用いることができる。
【化１】
2004128093.tif 000002
【００２６】
（作用・効果）
本発明によれば、予め、導電性ポリマーを形成するためにコンデンサ素子に含浸する重合性モノマー及び／又は酸化剤に、所定量のスルホランを添加することで、重合時の熱処理により溶媒を蒸発させて、スルホランをコンデンサ素子内に分散して容易に残存させることができる。その結果、熱処理による重合反応時にこのスルホランが介在されていることで、良質な導電性ポリマーからなる固体電解質層が形成されるため、耐電圧が向上すると考えられる。
【００２７】
さらに、コンデンサ素子への熱処理を２０〜１６０℃の範囲内であって、少なくとも１００〜１６０℃の範囲の熱処理を行うことにより、さらに耐電圧が向上する。これは、少なくとも１００〜１６０℃の温度範囲で熱処理を行うことで、スルホランを、コンデンサ素子に形成された導電性ポリマー内へ効率良く分散させることができるため、さらに耐電圧が向上すると考えられる。
【００２８】
【実施例】
続いて、以下のようにして製造した実施例及び従来例に基づいて本発明をさらに詳細に説明する。
【００２９】
（実施例１）
表面に酸化皮膜が形成された陽極箔と陰極箔に外部接続用の端子を接続し、両極箔をセパレータを介して巻回してコンデンサ素子を形成する。この素子をリン酸二水素アンモニウム水溶液に浸漬して、修復化成を行う。
所定の容器に、酸化剤としてパラトルエンスルホン酸第二鉄を４５ｗｔ％溶解したエタノール溶液にスルホランを２％添加し、コンデンサ素子を上記溶液に１０秒間浸漬し、その後ＥＤＴを溶解したエタノール溶液にコンデンサ素子を１０秒間浸漬する。次いで、６０℃、１時間の熱処理（１回目の熱処理）、１００℃、１時間の熱処理（２回目の熱処理）を施し、コンデンサ素子内でＰＥＤＴの重合反応を発生させ、固体電解質層を形成した。このコンデンサ素子を有底筒状の外装ケースに挿入し、開口端部に封ロゴムを装着して、加締め加工によって封止した。その後、１５０℃、１２０分、３３Ｖの電圧印加によってエージングを行い、固体電解コンデンサを形成した。
【００３０】
（実施例２）
２回目の熱処理温度を１２０℃とした。その他の条件及び工程等は、実施例１と同様である。
（実施例３）
２回目の熱処理温度を１５０℃とした。その他の条件及び工程等は、実施例１と同様である。
【００３１】
（実施例４）
スルホラン２ｗｔ％添加し、２回目の熱処理温度を１７０℃とした。その他の条件及び工程は実施例１と同様である。
（従来例１）
スルホランを添加せず、また２回目の熱処理温度を１５０℃とした。その他の条件及び工程は実施例１と同様である。
【００３２】
［比較結果１］
ピーク温度２５０℃、２３０℃以上３０秒保持の鉛フリーリフローを行った後、電圧を段階的に印加し、１０００サイクルの充放電を行うサージ試験を行い、ショート発生電圧を測定したところ、表１に示したような結果が得られた。
【表１】
2004128093.tif 000003
【００３３】
表１から明らかなように、スルホランを２％添加した実施例１乃至実施例４においては、従来例１に比べてショート発生電圧は良好な結果が得られた。また、これらの実施例において、２回目の熱処理温度の影響を検討したところ、２回目の熱処理温度が１００〜１２０℃の実施例１及び実施例２の方が、より良好な結果が得られた。
これに対して、スルホランを添加しない従来例１では、ショート発生電圧は２６Ｖと低かった。
【００３４】
［比較結果２］
次に、酸化剤溶液にスルホラン２％添加して作成した固体電解コンデンサについて、２回目の熱処理温度を９０〜１７０℃の範囲で変化させた場合のショート発生電圧について調べたところ、図１のような結果が得られた。
【００３５】
図１から明らかなように、２回目以降の熱処理温度が１６０℃を超えた場合には、耐電圧への寄与は少なかった。また、２回目以降の熱処理温度が１００℃を下回っても、耐電圧には一定の効果が見られてはいるものの、重合反応が不十分となり、静電容量が大幅に減り、また、ＥＳＲ特性も悪い結果となっている。
【００３６】
［比較結果３］
２回目の熱処理温度を１５０℃とした実施例３と従来例１について、０．５ｋｇの力でリード線を内側に折り曲げた際のＬＣを測定したところ、表２に示したような結果が得られた。なお、ＬＣの測定は、初期、折り曲げ直後、折り曲げ２分後の順に行った。
【表２】
2004128093.tif 000004
【００３７】
表２から明らかなように、２回目の熱処理温度を１５０℃とした場合には、従来例２と比較して実施例３では、折り曲げ２分後のＬＣは、従来例の約４４％（６．８μＡ→３．０μＡ）にまで低減された。この効果は、２回目の熱処理温度（重合温度）を１４０℃〜１６０℃で実施することで得られた。
【００３８】
以上のように、２回目の熱処理温度を１００〜１６０℃の間とすることにより、鉛フリーリフローを行っても耐電圧特性が大幅に改善され、車載用やリード線加工を伴う表面実装可能なチップ品などに使用可能な固体電解コンデンサを提供することができることが分かった。
【００３９】
【発明の効果】
以上述べたように、本発明によれば、重合性モノマー及び酸化剤を含浸するための溶液にスルホランを添加し、熱処理を行うことにより、固体電解コンデンサの耐電圧特性を大幅に向上させると共に、高融点の鉛フリー半田に対応可能な固体電解コンデンサを提供することができる。
【図面の簡単な説明】
【図１】２回目の熱処理温度（重合温度）とショート発生電圧の関係を示す図
【図１】
2004128093.tif 000005